(57)【要約】トリアジン誘導体を含む組成物。それが、少なくとも１つのキラル化合物、アルコールおよび界面活性剤、を更に含む。リオトロピックネマチック液晶材料の配向膜をその上に配置した基板を含む液晶ディスプレイ装置に有用な配列構造体。特に有用なリオトロピック材料には、クロモニックとして周知のネマチック液晶化合物のクラスなどがある。前記基板は、前記リオトロピック液晶材料を基材上にコートして前記リオトロピック材料の配向膜を提供することによって作製され得る。前記配列構造体はまた、１つ以上の偏光染料または他の添加剤を含有することができ、従って、配列および配向機能の他に偏光、リターディングおよび／またはカラーフィルター機能を行うように作製され得る。かかる配列構造体を有する液晶ディスプレイおよびかかるディスプレイの作製方法もまた、記載される。【特許請求の範囲】
【請求項１】
式：
【化１】
2004514018.tif 000006
を有する化合物を含む組成物であって、
式中、Ｒ１およびＲ２が親水性基であり、
各Ｒ３が、同一または異なっていてもよく、電子供与基、電子吸引基または電子中性基であり、
Ｒ４が、Ｒ４環の窒素原子を介してトリアジン主鎖に結合した、正電荷した置換または非置換ヘテロ芳香環を含む組成物。
【請求項２】
Ｒ１が、カルボキシレート、スルホネート、スルフィネート、およびホスフェート基からなる群から選択された親水性基であり、
Ｒ２が、カルボン酸、スルホン酸、スルフィン酸、リン酸、およびスルホンアミドからなる群から選択された親水性基であり、
Ｒ４が、（ａ）Ｒ４環の窒素原子を介してトリアジン主鎖に結合した、正電荷した非置換ヘテロ芳香環、および（ｂ）Ｒ４環の窒素原子を介してトリアジン主鎖に結合した、正電荷した置換ヘテロ芳香環、からなる群から選択され、Ｒ４の置換基が、アルキル、カルボキシル、アミノ、アルコキシ、チオ、シアノ、アミドおよびエステル基からなる群から選択される、請求項１に記載の組成物。
【請求項３】
Ｒ４が、ピリジン、ピリダジン、ピリミジン、ピラジン、イミダゾール、オキサゾール、チアゾール、オキサジアゾール、チアジアゾール、ピラゾール、トリアゾール、トリアジン、キノリン、およびイソキノリンから誘導された環からなる群から選択される、請求項１に記載の組成物。
【請求項４】
Ｒ１がＣＯＯ−であり、Ｒ２がＣＯＯＨであり、Ｒ３がＨである、請求項１に記載の組成物。
【請求項５】
複素環Ｒ４がピリジン環である、請求項１に記載の組成物。
【請求項６】
Ｒ４の前記置換基がアミノまたはピロリジノ基である、請求項２に記載の組成物。
【請求項７】
前記アミノ基が４−ジメチルアミノまたは４−ピロリジノである、請求項６に記載の組成物。
【請求項８】
少なくとも１つのキラル化合物、アルコールおよび界面活性剤を更に含む、請求項１に記載の組成物。
【請求項９】
下記式：
【化２】
2004514018.tif 000007
を有する化合物を含む組成物であって、
式中、Ｒ１がＣＯＯ−またはＳＯ３−であり、
Ｒ２がＣＯＯＨまたはＳＯ３Ｈであり、
各Ｒ３が、同一または異なっていてもよく、ＨまたはＣＨ３であり、
Ｒ４が、ピリジン環の窒素原子を介してトリアジン主鎖に結合した、正電荷した置換ピリジン環であり、Ｒ４の置換基が、アルキル、カルボキシル、アミノ、アルコキシ、チオ、シアノ、アミドおよびエステル基からなる群から選択される組成物。
【請求項１０】
Ｒ４の置換基が、アミノおよびピロリジノ基からなる群から選択される、請求項９に記載の組成物。
【請求項１１】
前記アミノ基が、ジメチルアミノまたは４−ピロリジノ基である、請求項１０に記載の組成物。
【発明の詳細な説明】
【０００１】
発明の分野
１つの態様において、本発明は、液晶ディスプレイに有用な配列膜および配列基板などの構造体に関する。別の態様において、本発明は、液晶配列膜または基板をその中で利用するディスプレイ装置および他の光学デバイスに関する。
【０００２】
発明の背景
一般的な液晶ディスプレイ、すなわち「ＬＣＤ」は、２次元画素、またはピクセルのアレイを備える。各ピクセルが多数の光学要素を含有してもよく、または通常、含有するが、各々、液晶セルを含む。液晶セルは概して、一対の透明な基板の間に維持された液晶材料を含み、それらの基板は通常は、ガラスまたはポリイミドなどのポリマー材料から作製される。電気的活性であるとき、液晶材料の状態を変える外部信号デバイスに電気接続された電極が、液晶材料と基板との間に挿入される。かかる液晶セルは、ディスプレイだけではなく、光通信装置および他の光学的処理装置など、他の光学デバイスにも適用される。
【０００３】
液晶セルにおいて、液晶材料の分子が、セル中で基板の各々に沿って好ましい方向に配列されるか、または、配向される。通常、この配列は、配列構造層の使用によって達成される。配列層は概して、ガラス基板または高分子膜、典型的にはポリイミドであり、単一の方向に機械的に摩擦されてそれらが接触する液晶に配向効果を与える。液晶セルの光学活性は一部は、基板の各々の表面での液晶の相対的な配向および基板の間の液晶の方向の規則的変化の関数である。
【０００４】
かかる従来の配列層には、多くの欠点がある。例えば、多くの有用なポリマー基板の処理に必要な高温は、配列構造体中への着色染料などの温度感受性添加剤の混入を妨げる。同様に、層膜および基板の製造に用いた、従来の摩擦、洗浄および乾燥工程は、緩慢で費用がかかり、全体的欠陥および低出来高をもたらすことがある。
【０００５】
発明の要旨
簡潔にいうと、１つの態様において、本発明は、リオトロピック液晶材料の配向膜または層をその上に配置した基板を含む液晶ディスプレイ装置に有用な配列構造体を提供する。特に有用なリオトロピック液晶材料には、クロモニック（ｃｈｒｏｍｏｎｉｃｓ）として周知の化合物のクラスがある。本発明の構造体は、液晶材料を基板上にコートしてリオトロピック材料の配向膜を提供することによって作製され得る。配列基板はまた、１つ以上の染料または他の添加剤を含有することができ、従って、配列および配向のほかに、偏光、リターディング、および／またはカラーフィルター機能を行うように作製することができる。配列構造体はまた、例えば、コレステリックリターダ、非光学ポリマーなどの、１つ以上の付加的な層と共に作製されてもよい。
【０００６】
別の態様において、本発明は、光学デバイスを提供する。光学デバイスは、２つの基板の間に配置された少なくとも１つの液晶材料を含有し、前記基板の少なくとも一方が、その上に配置されたリオトロピック液晶材料の配向膜を有する。他の態様において、本発明は、かかる配列構造体および光学デバイスの作製方法を提供する。
【０００７】
好適な実施態様の詳細な説明
それらの最も本質的な点において、本発明の液晶配列（ａｌｉｇｎｍｅｎｔ）（または、同じ意味で、配向（ｏｒｉｅｎｔａｔｉｏｎ））構造体は、規則的分子構造を有するリオトロピック液晶材料の層が上にコートされる基板を含む。リオトロピック液晶材料を、例えば、水溶液から材料をコートする間に行われるような、剪断力の適用によって、容易に規則化することができる。十分な剪断の適用のために、液晶材料は、乾燥時に、液晶セル中のバルク液晶材料を配向するのに有用なまたは非液晶コーティングを配列または規則化するのに有用な配向または配列基板を提供する規則的配向をとることができる。リオトロピック液晶材料を配向する間に生じる剪断応力のレベルは、材料が適用される基板の機械的変形をもたらすことがある剪断応力と比較して低いので、本発明の配列構造体の形成方法は、基板の光学的性質を変形することがある応力を生じる低減された傾向を有する。特定の適用については、本発明の配列または配向の配置が、光学的性質を低下させることなく、より可撓性の基板の使用を可能にする。
【０００８】
適した基板に適用される時に規則的構造を形成する何れのリオトロピック液晶材料をも、本発明に使用することができる。従って、有用なリオトロピック材料には、結晶構造、リオトロピック膜、および他の分子秩序（ｍｏｌｅｃｕｌａｒ　ｏｒｄｅｒｉｎｇｓ）など、適用時に様々な規則的構造を形成する材料、などがある。典型的には、最も有用なリオトロピック液晶材料は、米国特許第５，９４８，４８７号に開示されたタイプの材料など、少なくとも１個のトリアジンを含有するそれらのネマティック液晶材料である。好ましくは、リオトロピック液晶材料は無色である。特に有用なリオトロピック材料の１つのクラスは、「クロモニック」として周知の材料である。例えば、Ａｔｔｗｏｏｄ，Ｔ．Ｋ．およびＬｙｄｏｎ，Ｊ．Ｅ．著、１９８４年、Ｍｏｌｅｃ．Ｃｒｙｓｔａｌｓ　ｌｉｑ．Ｃｒｙｓｔａｌｓ，１０８，３４９を参照のこと。クロモニックは、様々な親水性基によって囲まれた疎水性核の存在を一般に特徴とする大きな多環分子である。疎水性核は、芳香族および／または非芳香環を含有することができる。溶解しているとき（一般に溶液の約５重量パーセントより多い）、これらのクロモニック分子は、長距離秩序（ｌｏｎｇ　ｒａｎｇｅ　ｏｒｄｅｒ）を特徴とするネマチック秩序（ｎｅｍａｔｉｃ　ｏｒｄｅｒｉｎｇ）に凝集する傾向がある。代表的なクロモニック化合物（ｃｈｒｏｍｏｎｉｃ　ｃｏｍｐｏｕｎｄｓ）は、以下の通りである。
【化３】
2004514018.tif 000002
（４−ジメチルアミノ−１−［４，６−ジ（４−カルボキシフェニルアミノ）−１，３，５−トリアジン−２−イル］ピリジウムサルフェート）
および
【化４】
2004514018.tif 000003
（４，６−ジ（４−カルボキシフェニルアミノ）−１，３，５−トリアジン−２−イル］ピリジウムサルフェート）
【０００９】
有用なクロモニック材料はまた、双性イオンの形で入手でき、それらの中には、式：
【化５】
2004514018.tif 000004
の材料がある。
【００１０】
上の式ＣおよびＤの両方に関して、Ｒ１が、カルボキシレート（ＣＯＯ−）、スルホネート（ＳＯ３−）、スルフィネート（ＳＯ２−）、およびホスフェート（ＰＯ３Ｈ−）基から概して選択されるがそれらに限定されない、親水性基である。好ましくは、Ｒ１が、カルボキシレートまたはスルホネート基であり、最も好ましくはカルボキシレート基である。Ｒ１の最も好ましい位置は、化合物（式Ｃによって示した）のトリアジン主鎖へのアミノ結合に対してパラ位である。
【００１１】
Ｒ２が、カルボン酸（ＣＯＯＨ）、スルホン酸（ＳＯ３Ｈ）、スルフィン酸（ＳＯ２Ｈ）、リン酸（ＰＯ３Ｈ）、またはスルホンアミド（ＳＯ２ＮＨ２）基から概して選択されるがそれらに限定されない、親水性基である。好ましくは、Ｒ２が、カルボン酸基またはスルホン酸基であり、最も好ましくはカルボン酸基である。Ｒ２の最も好ましい位置は、化合物（式Ｃによって示した）のトリアジン主鎖へのアミノ結合に対してパラ位である。
【００１２】
Ｒ３は、各々が同一または異なっていてもよく、何れかの電子供与基、電子吸引基または電子中性基から選択される。好ましくは、Ｒ３は、水素もしくは置換または非置換アルキル基、最も好ましくは水素である。
【００１３】
Ｒ４は、Ｒ４基の環の窒素原子を介してトリアジン主鎖に結合した、正電荷した置換および非置換ヘテロ芳香環から選択される。Ｒ４は、ピリジン、ピリダジン、ピリミジン、ピラジン、イミダゾール、オキサゾール、チアゾール、オキサジアゾール、チアジアゾール、ピラゾール、トリアゾール、トリアジン、キノリン、およびイソキノリンから誘導されたヘテロ芳香環であってもよいが、それらに限定されない。好ましくは、Ｒ４がピリジン環である。存在するとき、ヘテロ芳香環Ｒ４の置換基は、クロモニック材料の性質、例えば、配列リオトロピック液晶材料の所望の色を決定するように選択されてもよい。Ｒ４のかかる置換基は、以下の置換および非置換基、アルキル、カルボキシル、アミノ、アルコキシ、チオ、シアノ、アミドおよびエステル、の何れかから選択されてもよいが、それらに限定されない。好ましくは、存在するとき、Ｒ４置換基が置換アミノまたはピロリジノ基であり、より好ましくはアルキル置換アミノ基、最も好ましくはジメチルアミノ基である。最も好ましくは、置換基は、ピリジン環の４位置に位置している。
【００１４】
いくつかの場合には、リオトロピック液晶材料の性能を、１つ以上の添加剤化合物を混入して増強することができる。１つの有用な添加剤はジメチルアミノピリジン（「ＤＭＡＰ」）であり、それは、約１〜５重量パーセントの量でリオトロピック液晶材料に添加される時に（より好ましくは約１〜２重量パーセント）液晶材料の光学透明度を改善する。他の有用な添加剤には、単純な糖、例えば、スクロース、グルコースおよびフルクトースなどがあり、それらを似た濃度で添加することができる。本発明の配列構造体を組み入れるデバイスを作製するために使用した方法に応じて、相対的に温度安定性添加剤材料（例えば、ＤＭＡＰ）が好ましいことがある。
【００１５】
剪断コートされた溶液から乾燥されたこれらおよび他のクロモニック分子の層は、平面配置の液晶または非液晶コーティングを容易におよび均一に配向する自己組織化表面構造を示す。図１は、例えば、上記の化合物Ａの剪断コートされたポリマー基板（ポリエチレンテレフタレート）の表面の走査型電子顕微鏡画像を示す。
【００１６】
液晶材料のコーティングは、それらが適用される基板の平面に沿って液晶の規則的配列を提供する何れの便利な手段によって予備形成されてもよい。一般に、コーティングの間に加えられた剪断応力が規則的リオトロピック液晶分子の大きなおよび均一なドメインを形成するのに役立つことがあるので、コーティングプロセスの間にコーティング材料に剪断応力を加えるコーティング方法が好ましい。かかる剪断応力を加えるコーティング技術には、ワイヤー捲回ロッドコーティングおよび従来の押出ダイコーティング（ｅｘｔｒｕｓｉｏｎ　ｄｙｅ　ｃｏａｔｉｎｇ）などがある。
【００１７】
コートされた液晶層の乾燥を、コーティング水溶液を乾燥させるために適した何れかの手段を用いて行うことができる。有用な乾燥方法は、コーティングに損傷を与えず、または、コーティングまたは適用する間に加えられた剪断応力または他の規則化効果によって与えられた、コートされた層の何れの分子秩序をも著しく破損させない。
【００１８】
リオトロピック材料を上に適用することができる基板には、液晶材料のコーティングになじむと共にその意図された適用に望ましい場合がある何れかの光学特徴を有する何れかの固体材料が挙げられる。例えば、透過性、半透明性または反射率を、所定の適用について示す場合がある。適した基板材料には、例えば、ガラス、硬質高分子材料、軟質高分子膜、多層膜および光学積層体などがある。液晶材料の層のほかに、基板はまた、ディスプレイ装置またはディスプレイに有用な他の材料に通常見いだされる他の何れの層をも含有することができる。かかる付加的な層には、偏光子、リターダ、カラーフィルター、ブラックマトリックスおよび電気的アドレス可能（ｅｌｅｃｔｒｏｎｉｃａｌｌｙ−ａｄｄｒｅｓｓａｂｌｅ）能動または受動デバイス（例えば、透明電極、有機および無機発光デバイスおよび薄膜トランジスタ）などがある。このように、有用な基板は、全ディスプレイ構造体にわたっての光の透過性、反射、または吸収に影響を与えるかまたは制御するために用いることができる１つ以上の光学活性層（偏光子、カラーフィルター、など）および／または１つ以上の付加的な層または材料を含有することができる。適した基板材料は着色されているかまたは透明であってもよく、複屈折性または非複屈折性であってもよい。
【００１９】
代表的な実施態様において、配列リオトロピック液晶材料が、パターン化電極（例えば、インジウムスズ酸化物（「ＩＴＯ」）などの透明導電酸化物のストライプ）を有する、および／または薄膜トランジスタ（「ＴＦＴ」）または他の電気的能動デバイスのマトリックスを有する基板上にコートされるかまたは別の方法で規則化されてもよい。かかる実施態様は、かかる電極またはＴＦＴのすぐ上に、１つ以上の平坦化層などの１つ以上の隣接層上に、または電極またはＴＦＴを有する表面に対向する基板の表面の上に、リオトロピック材料をコーティングまたは規則化することを含める。あるいは、リオトロピック材料を、電極および／または能動デバイスを後で設ける基板上にコートすることができる。
【００２０】
水およびＮＨ４ＯＨなどのｐＨ調節化合物の単純な水溶液を調製することによって、リオトロピック材料のコーティング溶液を調製することができる。次いで、界面活性剤および１つ以上の偏光および／またはフィルター用染料（ｆｉｌｔｅｒｉｎｇ　ｄｙｅｓ）などの他の添加剤と共に、水溶液中にリオトロピック材料を溶解することによって、コーティング溶液を調製することができる。適した水溶性高分子バインダーもまた、約１重量パーセント未満〜５重量パーセント以上の量で、前記溶液中に少量添加されてもよい。この目的に有用であるのがわかったポリマーには、デキストランタイプのポリマーおよびそれらのサルフェートおよびスルホン化ポリスチレンなどがある。概して、液晶材料を、溶液約８〜約２０重量パーセントの範囲の濃度でリオトロピック材料の溶液を形成するのに十分な量で添加することができるが、約１０〜約１６パーセントの濃度が、しばしば好ましい。所望のレベルの機能性が維持されるならば、この濃度範囲外のリオトロピック材料の溶液もまた、用いることができる。例えば、リオトロピック材料の溶液が最終基板上に十分なレベルの秩序化材料（ｏｒｄｅｒｅｄ　ｍａｔｅｒｉａｌ）を提供するのがよく、このため、十分なコーティング厚さおよび乾燥適性を提供するために十分に濃縮されるのがよいが、コートおよび／または配向するのが非常に難しいほど濃縮されないのがよい。
【００２１】
いくつかの場合には、１つ以上の着色染料を直接に配列構造体中に混入して偏光および／またはカラーフィルター機能を提供することが、特に望ましいことがある。かかる混入は、全ディスプレイ構造体中での付加的な、別個の偏光子、またはカラーフィルター層の必要性を除くことができる。例えば、１つ以上の多色性染料を、リオトロピック材料の規則的マトリックス（ｏｒｄｅｒｅｄ　ｍａｔｒｉｘ）中に混入して規則的カラー偏光子（ｏｒｄｅｒｅｄ　ｃｏｌｏｒ　ｐｏｌａｒｉｚｅｒ）を提供することができる。混入された染料を、ディスプレイ構造体中で様々な有用なフィルター作用および偏光光学効果を提供するように選択することができる。多くのかかる構造体は、係属中の米国特許出願第０９／４２６，２８８号に提供されている。
【００２２】
添付した図面は、本発明の配列構造体の様々な実施態様を示す。図２は、例えば、本発明の１つの実施態様による単純な液晶セル２００の構造体を示す。液晶セル２００は、上部基板２０２および下部基板２０６を備える。各基板の少なくとも１つの表面の上にリオトロピック液晶材料の秩序化層がある。上および下配列層の間に配列液晶材料２０４の層がある。配列液晶材料には、ＴＮ（ｔｗｉｓｔｅｄ　ｎｅｍａｔｉｃ）液晶、ＳＴＮ（ｓｕｐｅｒ　ｔｗｉｓｔｅｄ　ｎｅｍａｔｉｃ）液晶、強誘電性液晶、反強誘電性液晶、コレステリック材料など、何れかの従来のネマチックまたはスメクティック液晶材料などが挙げられる。配列液晶材料はまた、上に記載したクロモニック材料または他のリオトロピック液晶材料の何れかを構成または含めることができる。
【００２３】
上部および下部基板は、基板の各々のリオトロピック材料の秩序化層を含有する表面が液晶材料２０４に接触しているように配置され、所望の方法で液晶材料２０４を配向するように配置される。上部および下部基板２０２および２０６のどちらかまたは両方が任意に、付加的な光学活性層を備える。例えば、１つの実施態様において、配列基板に適用した時に、多色染料がリオトロピック液晶で配向され、得られた配列基板もまた二色偏光子として用いることができるように、１つ以上の多色染料が配列層のリオトロピック液晶材料中に混入される。
【００２４】
図３は、本発明による配列構造体の１つの可能な構造体を示す。基板３００の上に、インジウムスズ酸化物などの透明な電極層３０４がコートされる。リオトロピック液晶材料３０６の秩序化層が、電極層３０４に隣接している。１つの実施態様において、リオトロピック材料は１つ以上の多色染料を含有し、従って、染料の選択および配向に応じて、偏光子、カラーフィルターおよび配列層として同時に機能することができる。
【００２５】
図４は、可能な２偏光子液晶ディスプレイ装置、またはＬＣＤの断面図を提供する。ＬＣＤ４００は、上部偏光子４０２、任意のリターダまたはコンペンセータ４０４、上部基板４０６、下部基板４１０およびそれらの間に配置された液晶材料４０８を有する液晶セル、を備える。液晶セルの下に下部偏光子４１２および任意の反射層またはトランスフレクター（ｔｒａｎｓｆｌｅｃｔｏｒ）４１４がある。上部および下部基板の少なくとも一方が、液晶材料４０８に接触している表面に沿って配置されたリオトロピック液晶材料の秩序化層を含有する。周辺光または前側の光導体（図示しない）からの光を用いて液晶ディスプレイ４００の照明を可能にする反射またはトランスフレクター層４１４を、提供することができる。任意に、バックライト（図示しない）をディスプレイの後ろに配置して、任意の反射またはトランスフレクティブ（ｔｒａｎｓｆｌｅｃｔｉｖｅ）層４１４を有するまたは有しないバックライティングを可能にできる。
【００２６】
図５は、本発明の配列構造体の１つ以上を組み入れるカラー液晶ディスプレイ装置の可能な配置の断面図を提供する。カラー液晶ディスプレイ装置５００は、上偏光子５０２および下偏光子５１６を備える。上および下偏光子の間には、リオトロピック液晶材料５０６の秩序化層またはコーティングが上に配置される上部基板材料５０４を含む上部配列層を備える液晶セルがある。下部基板が、リオトロピック液晶材料５１０の別の秩序化層またはコーティング、カラーフィルターアレイ５１２および下部基板材料５１４から作られる。液晶材料５０８は、２つの基板の間におよびリオトロピック材料の２つの隣接した秩序化層またはコーティングと接触して配置されている。一般に、フルカラーディスプレイは、カラーフィルターアレイ６１２の一次カラーフィルターの規則的なパターンを使用する。例えば、カラーフィルターは、三色、一般に赤、緑および青、またはシアン、マゼンタ、および黄色の規則的なアレイであってもよい。カラーフィルターは、着色偏光子であってもよい。
【００２７】
以下の実施例は、本発明の理解を助けるために提供され、その範囲を限定すると解釈されるべきではない。特に指示しない限り、すべての部およびパーセンテージは、重量に基づいている。
【００２８】
実施例
実施例１
双性イオンの形のクロモニック材料、４−（｛４−［（４−カルボキシフェニル）アミノ］−６−［４−（ジメチルアミノ）ピリジニウム−１−イル］−１，３，５−トリアジン−２−イル｝アミノ）ベンゾエートを、以下の反応によって以下のように調製した。
【化６】
2004514018.tif 000005
【００２９】
温度計、オーバーヘッド撹拌機、および冷却機を有する５００ｍＬの３首丸底フラスコに、４，４−［（６−クロロ−１，３，５−トリアジン，２，４−ジイル）ジイミノ］ビス−安息香酸５０グラム、４−ジメチルアミノピリジン１５．８３グラム、およびジメチルスルホキシド２７０ｍＬを添加した。混合物を合計３時間、９０℃に加熱した。前記混合物を室温に冷却し、得られた固体を濾過によって採取し、ジメチルスルホキシドおよびアセトンで洗浄し、空気乾燥させて１−｛４，６−ビス［４−カルボキシフェニル）アミノ］−１，３，５−トリアジン−２−イル｝−４−（ジメチルアミノ）ピリジニウムクロリド４１．１０グラムを生じた。この固体１４グラムを、オーバーヘッド攪拌機を有する１リットルの３首丸底フラスコに添加し、これに、蒸留水３０７ｍＬおよび２８重量％の水酸化アンモニウム水溶液５．５３グラムを添加した。固体が溶解するまで、混合物を撹拌した。前記溶液を、三菱ＳＡＴ−１０イオン交換樹脂（樹脂を、０．５重量％の水酸化アンモニウム水溶液で予備洗浄した）３００ｇを含有する６００ｍｍ×５８ｍｍカラムの下方を通過させた。前記溶離剤を１５ｍｍＨｇおよび８０℃の真空でストリッピングし、４−（｛４−［（４−カルボキシフェニル）アミノ］−６−［４−（ジメチルアミノ）ピリジニウム−１−イル］−１，３，５−トリアジン−２−イル｝アミノ）ベンゾエート１２．６６ｇを生じた。
【００３０】
実施例２
溶液の８〜１０重量パーセントの濃度を有するクロモニック化合物（化合物Ａ）の水溶液を調製した。クロモニック溶液の薄層を、単純なナイフコータを用いて２つのガラススライドの各々の一方の面にコートした。２つのガラススライドを、インジウムスズ酸化物（７００Å）の透明な導電性層で予めコートした。スライドを空気乾燥させ、そしてガラスビード直径５ｇを、クロモニック層でコートした各スライドの面に溶液から噴霧した。クロモニック層のコーティング方向が互いに９０°であり２つのセルが全体として単純なセル構造体を形成するように、スライドを互いに付着させた。小さな開口部をスライド間に残し、セルに、メルク社製のネマティック液晶材料ＺＬＩ１５６５を真空充填した。
【００３１】
充填したセルを、２つの交差した偏光子間で顕微鏡下で観察した。充填したセルが、偏光子間の実質的にすべての光を透過し、セル中のネマティック液晶材料の均一に配列された９０°のねじれの達成を示した。
【００３２】
本発明の様々な改良および変更が、本発明の範囲および精神から逸脱することなく実施されることは、当業者には明白であり、本発明が、本明細書に示した具体的な実施態様に限定されないことが、理解されるはずである。
【図面の簡単な説明】
【図１】
本発明による配列構造体の秩序化表面の走査型電子顕微鏡（ＳＥＭ）画像である。
【図２】
本発明の１つの態様による液晶セルの概略図である。
【図３】
本発明によるリオトロピック液晶材料の秩序化層を含む配列構造体の概略図である。
【図４】
本発明の１つの態様による２偏光子液晶ディスプレイの概略断面図である。
【図５】
本発明の１つの態様によるカラー液晶ディスプレイの概略断面図である。
【図１】
2004514018.tif 000008
【国際公開パンフレット】
2004514018.tif 000009
2004514018.tif 000010
2004514018.tif 000011
2004514018.tif 000012
2004514018.tif 000013
2004514018.tif 000014
2004514018.tif 000015
2004514018.tif 000016
2004514018.tif 000017
2004514018.tif 000018
2004514018.tif 000019
2004514018.tif 000020
2004514018.tif 000021
2004514018.tif 000022
2004514018.tif 000023
2004514018.tif 000024
2004514018.tif 000025
【国際調査報告】
2004514018.tif 000026
2004514018.tif 000027
2004514018.tif 000028